Полимерная композиция на основе вторичного полистирола
POLYMER COMPOSITION ON BASIS OF SECONDARY POLYSTYRENE

Изобретение относится к полимерной композиции на основе вторичного термопластичного сырья, предназначенной для изготовления изделий, которые находят применение для домашней электропроводки, деталей для электроники, конструкционных материалов и т.д. методом литья под давлением. Полимерная композиция на основе вторичного полистирола содержит 10-20 вес. % вторичного полиэтилентерефталата. Сочетание компонентов в определенном соотношении обеспечивает получение полимерной композиции с улучшенными физико-механическими свойствами, пригодной для дальнейшей многократной переработки методом литья под давлением на обычном производственном литьевом оборудовании.
Изобретение относится к полимерным композициям на основе вторичного термопластичного сырья, пригодным для дальнейшей переработки методом литья под давлением.
Известна термопластичная композиция (патент России 2072377, МПК C08L 23/04, C08L 23/04, C08L 51/06, C08L 53/02, публикация 27.01.1997), включающая ударопрочный полистирол, полиэтилен и линейный блок-сополимер стирола и бутадиена (20-80:80-20 мас. %) соответственно. Предлагаемые по патенту смеси легко перерабатываются и находят применение для изготовления изделий, обладающих высокими механическими свойствами.
Однако данная композиция не обеспечивает получение качественных изделий методом литья под давлением с изотропными механическими свойствами по контуру изделий.
Известны композиции, включающие отходы термопластов и модифицирующую добавку (SU 1775426 А1, МПК С081 23/12, 25/12, 53/02, 55/02, публикация 15.11.1992). Сущность изобретения: композиция содержит, мас. ч.: сополимер стирола с акрилонитрилом и метилметакрилатом 80-85, полипропилен или акрилонитрилбутадиенстирольный сополимер 10-15; бутадиенстирольный термоэластопласт радиального строения с содержанием связанного стирола 30%.
Однако, использование модификатора трех-замещенного фосфорнокислого натрия для акрилатных смесей не улучшает прочностных свойств композиций.
Наиболее близкой по технической сущности и достигаемому результату является полимерная композиция на основе полистирола ударопрочного вторичного марки Б (ТУ6-19-153-80), полученного на основе смеси отходов различных марок ударопрочных полистиролов.
Недостатком известной смеси полимеров является низкая удельная ударная вязкость и прочность.
Задачей предлагаемого изобретения является повышение показателя текучести расплава и физико-механических показателей композиций и получение полимерных композиций, пригодных для повторного применения за счет своей термопластичности.
Поставленная задача решается введением во вторичный полистирол от 10-20 вес. % вторичного полиэтилентерефталата.
Применение предлагаемого вещества по новому назначению основано на повышении текучести, эластичности и пластичности получаемых полистиролов в условиях переработки и эксплуатации.
Термопластичную композицию на основе вторичного полистирола готовят смешиванием расчетных количеств исходных полимеров в бункерах смешения. Показатель текучести расплава полученных образцов определяли на пластометре ИИРТ-АМ по ГОСТ 11645. Исследования показали, что введение 10-20 вес. % вторичного полиэтилентерефталата во вторичный полистирол позволяет в 2 раза повысить вязкость расплава, при этом композиция остается термопластичной, что делает возможным вторичную переработку отработанного материала. Физико-механические показатели определяли на универсальной разрывной машине по ГОСТ 11262. Исследования показали, что введение компонентов согласно табл. 1 позволяет повысить прочностные характеристики композиции.
Состав и свойства композиционного материала приведены в таблицах 1 и 2.
Полученные результаты, такие как предел текучести расплава, физико-механические характеристики модифицированного сырья не хуже, или заметно выше, чем у аналогичных композиций. Таким образом, композиции (1-2, табл. 1) пригодны для изготовления изделий методом литья под давлением. Предлагаемый состав обеспечивает возможность получения недорогого материала с частичной утилизацией полистирола и полиэтилентерефталата.